(57)【要約】【課題】植栽物の成長には影響を与えずに雑草の成育を防止でき、防火性に優れ、しかも霜柱によるマルチングのひび割れや劣化が生じにくく、更に敷設場所の形状が複雑でも不陸や隙間を生じることなく地表面に密着し、容易に敷設できるマルチング材及びマルチングの敷設方法を提供する。【解決手段】無機繊維集合体よりなり、平均粒径が１０ｍｍ以上である粒状物１００質量部に対して、水硬性セメント類を好ましくは１０〜１００重量部含有するマルチング材を用い、このマルチング材１００質量部に対して、水１００〜６００質量部を含有させて、面密度が０．５〜１０ｋｇ／ｍ２となるように敷設した後、押圧してマルチングを敷設する。【選択図】　図２
2004129536.tif 000002
【特許請求の範囲】
【請求項１】
無機繊維集合体よりなる粒状物と、水硬性セメント類とを含有するマルチング材であって、前記粒状物の平均粒径が１０ｍｍ以上であることを特徴とするマルチング材。
【請求項２】
無機繊維集合体よりなる粒状物１００質量部に対して、水硬性セメント類が１０〜１００質量部である請求項１に記載のマルチング材。
【請求項３】
前記マルチング材が成長抑制剤を含み、前記成長抑制剤がペンディメタリン、リニュロン、トリフルラリン、ナプロパミドより選択された少なくとも一種を含有する請求項１又は２のいずれか１つに記載のマルチング材。
【請求項４】
無機繊維集合体よりなる平均粒径１０ｍｍ以上の粒状物１００質量部に対して水硬性セメント類１０〜１００質量部を含有するマルチング材１００質量部に対して、水１００〜６００質量部を含有させて、面密度が０．５〜１０ｋｇ／ｍ２となるように敷設した後、押圧することを特徴とするマルチングの敷設方法。
【請求項５】
密度が２００〜４００ｋｇ／ｍ３、厚さが１〜５０ｍｍとなるように押圧する請求項４に記載のマルチングの敷設方法。
【請求項６】
無機繊維集合体よりなる粒状物と、水硬性セメント類とを含有した土壌面を被覆するマルチングであって、該マルチングに含まれる前記粒状物の平均粒径が１０ｍｍ以上であり、面密度が０．５〜１０ｋｇ／ｍ２、密度が２００〜４００ｋｇ／ｍ３、厚さが１〜５０ｍｍであることを特徴とするマルチング。
【発明の詳細な説明】
【０００１】
【発明の属する技術分野】
本発明は、例えば道路中央分離帯や公園に植えられた植栽物等の根元の周囲に敷設して、植栽物等の生育を助成するとともに雑草の成長を抑制するためのマルチング材及びそれを用いた施工方法に関する。
【０００２】
【従来の技術】
近年、例えば道路の中央分離帯や公園に植栽物を植えたり、街路樹を植えたり、山に植生、植栽、植林したりして緑化が推進されている。このような植栽物の根元の周囲には雑草が生え易く、放置しておくと雑草が繁茂して景観的に見苦しいばかりでなく、植栽物に日光が当たりにくくなったり、土壌の養分や水分が雑草に吸収されて植栽物の生育が阻害されてしまう。又、枯れ草等放置された状態で、煙草の投げ捨て等があると、火災が発生する危険性がある。
【０００３】
このような雑草を取り除く方法としては、一般的には人手による草刈りや除草剤の散布が行われている。しかしながら、草刈りは重労働であり、特に、道路の中央分離帯などの草刈りは、排気ガスを吸いながらの作業になるばかりでなく、通行を遮断して行うため渋滞の発生、近年の人手不足、作業者の高齢化に伴う労働力の確保など問題は多い。また、除草剤の散布も、その安全性等の問題から使用範囲が限られているのが現状である。
【０００４】
このような問題を解決するために、マルチング又はソイルカバーといわれるマットやシートを地表面に敷いて日光を遮断することにより、雑草の成長を抑制する方法が知られている。
【０００５】
このようなマルチング材としては、藁、古い畳、マニラ麻、ヤシなどの植物繊維からなるものが古くから用いられており、近年では、樹脂製のシート、麻布や粗毛布などの繊維質シート、木チップ、ボール紙等も用いられるようになってきた。マルチング材は、植栽物の生育のために透水性を有していることが必要であり、樹脂製のシートなど透水性のないものには、透水性を付与するために多数の穴が設けられている。
【０００６】
しかしながら、従来のマルチング材は、地表面にある種子や株からの雑草の生育を抑制するには有効な方法であったが、その施工後、上述した穴や隙間からタンポポのような飛来する雑草の種子等が侵入して発芽し、防草効果が持続しないという問題があった。例えば、ボール紙のマルチング材はその継ぎ目から雑草が生育しやすく、麻布や粗毛布などの繊維質マルチング材も透水性は良好であるが飛来した雑草の種子の発芽を抑制する効果は薄かった。
【０００７】
一方、飛来した雑草の種子の発芽抑制効果を有するマルチング材としては、例えば、下記特許文献１に示されるように、グラスウール、ロックウール等の無機繊維からなるマット状のカバーを用いるマルチング材も知られている。無機繊維は、水が抜けやすく、その表面が乾燥しやすいため、マルチング材上に飛来した雑草の種子は発芽しても水分を吸収することができず、その根が地表面に達する前に乾燥して枯れてしまうからである。
【０００８】
また、複雑な地形でも施工可能なマルチング材として、下記特許文献２に示されるように、ロックウール、グラスウールなどの無機質繊維と、無機水硬性バインダーとを主材とする無機材料に、水を混合して吹き付け施工するマルチング材も知られている。
【０００９】
【特許文献１】
特開平５−３０４８４１号公報
【特許文献２】
特開２００１−１７００２号公報
【００１０】
【発明が解決しようとする課題】
しかしながら、上記特許文献１に示される無機繊維からなるマット状のカバーからなるマルチング材では、一定の面密度及び厚さのマットを切って敷き並べなければならず、施工面が複雑な地形の場合には施工することが困難であった。
【００１１】
また、上記特許文献２に示されるようなロックウールなどの繊維を結着材で固める不定形の吹き付けタイプのマルチング材では、複雑な地形でも施工可能であるが、このマルチング材も、雨の多い春から夏にかけては、飛来した雑草の種子がその表面で発芽しやすいという欠点があった。
【００１２】
更に、前述した防草性や、植栽物の成育が不充分である問題の他に、施工したマルチングは、冬場になると日陰の部分等で霜柱の影響により土壌が盛り上がるためひび割れや劣化が生じ易く、春夏になるとひび割れや劣化した部分から雑草が生えてくるといった問題を有していた。
【００１３】
すなわち、上記特許文献１に示されるような、無機繊維からなるマット状のカバーを用いる場合は、霜柱によるひび割れや劣化が生じ難いのに対して、上記特許文献２に示されるような、無機質繊維の粒状物をバインダーにより一体化させたものは、霜柱による影響が発生し易いものであった。
【００１４】
本発明は、上記問題点に鑑みてなされたものであり、その目的は、植栽物の成長には影響を与えずに雑草の成育を防止でき、防火性に優れ、しかも霜柱によるマルチングのひび割れや劣化が生じにくく、更に敷設場所の形状が複雑でも不陸や隙間を生じることなく地表面に密着し、容易に敷設できるマルチング材及びマルチングの敷設方法を提供することにある。
【００１５】
【課題を解決するための手段】
上記目的を達成するために、本発明のマルチング材は、無機繊維集合体よりなる粒状物と、水硬性セメント類とを含有するマルチング材であって、前記粒状物の平均粒径が１０ｍｍ以上であることを特徴とする。
【００１６】
本発明のマルチング材によれば、無機繊維集合体よりなる粒状物の平均粒径を１０ｍｍ以上にすることにより、断熱性が向上する。すなわち、マルチングの断熱性を向上させることで、冬場にマルチングと接する土壌表面の温度低下を抑制して霜柱の発生を抑え、結果として、マルチング材のひび割れや劣化を抑制することができる。
【００１７】
更に、粒状物の平均粒径を１０ｍｍ以上にすることにより、曲げ強度等の機械的強度が向上し、防草性を向上させるとともに、霜柱が発生したとしても充分な強度を有することにより、ひび割れや劣化を生じさせにくくすることができる。
【００１８】
また、本発明のマルチング材は、無機繊維集合体よりなる粒状物１００質量部に対して、水硬性セメント類が１０〜１００質量部であることが好ましい。
【００１９】
これによれば、水硬性セメント類を特定量にすることで、充分な強度を維持するとともに、マルチングに適度な厚みをもたせることができ断熱性に優れ霜柱の発生を抑えることが可能なマルチングを提供することができる。
【００２０】
また、本発明のマルチング材は、前記マルチングが成長抑制剤を含み、前記成長抑制剤がペンディメタリン、リニュロン、トリフルラリン、ナプロパミドより選択された少なくとも一種を含有することが好ましい。
【００２１】
これによれば、マルチング材に成長抑制剤を含有させることにより地表面からの雑草の成長及び飛散種子等の発芽を確実に防止することができる。
【００２２】
また、本発明のマルチングの敷設方法は、無機繊維集合体よりなる平均粒径が１０ｍｍ以上の粒状物１００質量部に対して、水硬性セメント類１０〜１００質量部を含有するマルチング材１００質量部に対して、水１００〜６００質量部を含有させて、面密度が０．５〜１０ｋｇ／ｍ２となるように敷設した後、押圧することを特徴とする。
【００２３】
この方法によれば、マルチング材として、無機繊維集合体よりなる粒状物、水硬性セメント類を所定の割合で有し、しかも押圧する工程を経ることにより、マルチング材の敷設が容易となり、敷設個所の形状が複雑でも、不陸や隙間が生じることなく地表面に密着させることが可能となる。
【００２４】
また、本発明のマルチングの敷設方法は、密度が２００〜４００ｋｇ／ｍ３、厚さが１〜５０ｍｍとなるように押圧することが好ましい。
【００２５】
この方法によれば、特定の密度と厚みになるように押圧することにより、マルチングに断熱性を付与するとともに、充分な強度が得られ、防草性、防霜柱性を向上させることができる。
【００２６】
また、本発明のマルチングは、無機繊維集合体よりなる粒状物と、水硬性セメント類とを含有した土壌面を被覆するマルチングであって、該マルチングに含まれる前記粒状物の平均粒径が１０ｍｍ以上であり、面密度が０．５〜１０ｋｇ／ｍ２、密度が２００〜４００ｋｇ／ｍ３、厚さが１〜５０ｍｍであることを特徴とする。
【００２７】
これによれば、施工されたマルチングが、特定の粒径、密度及び厚みをなすことにより、マルチングの断熱性が良好となり、充分な強度が得られ、防草性、防霜柱性を向上させることができる。
【００２８】
【発明の実施の形態】
以下、本発明について詳細に説明する。まず、本発明のマルチング材について説明する。
【００２９】
本発明のマルチング材として使用する無機繊維集合体としては、ロックウール、グラスウール等が挙げられるが、セメント類に含有される強アルカリ成分により繊維強度を低下させずに、防草性を向上させる点から、耐アルカリ性に優れるロックウールを使用することがより好ましい。
【００３０】
上記無機繊維集合体は、粒状物に成形して使用する。この粒状物の平均粒径は、１０ｍｍ以上であることを必須とし、更に１５〜５０ｍｍであることがより好ましい。
【００３１】
ここでいう平均粒径とは、２０〜１００ｇ程度の粒状物を無作為に取り出し、取り出した１ｍｍ未満の粒状物を除いた全ての粒状物の最長部を粒径として測り、その平均値を表したものである。なお、前記１ｍｍ未満の粒状物を除いているのは、本発明の粒状物として機能しないと考えられるためである。
【００３２】
上記粒状物の平均粒径を１０ｍｍ以上にすることにより、マルチングの断熱性を向上させ霜柱の発生を少なくする。更に機械的強度が向上するためマルチングのひび割れや劣化を抑制させ、防草性及び霜柱の発生を抑制することが可能となる。これは、平均粒径が大きくなるほど、無機繊維の粒状物、セメント類、及び水との混合により、無機繊維の粒状物が適度に解繊され、粒状物同士の絡みあいが生じるものと考えられる。
【００３３】
平均粒径が１０ｍｍ未満であると、得られるマルチングにおける無機繊維の粒状物同士の境目が増え、無機繊維集合体とセメント類との接着が弱いと特に、前記境目から亀裂が入り易くなりマルチングとしての充分な強度が得られない。
【００３４】
平均粒径が大きい場合は、水硬性セメント等への混合等により粒状物が分割される場合が多いため、適当な粒径になり易い。したがって、平均粒径の上限は特に限定されないが、密度が高い粒状物、いわゆる”だま”の大きいものが存在すると、マルチングに隙間ができて機械的強度や断熱性が劣る場合がある。このため、平均粒径が５０ｍｍ以下であることが好ましい。
【００３５】
また、微細の粒状物が多く含まれていると、マルチング又は得られるマルチングは嵩が小さくなり、マルチングを所定厚みに維持するためには無機繊維の使用量が増えコストの増加につながり好ましくない。このため、前記粒径が１．０ｍｍ以上、５．０ｍｍ未満の粒状物の個数割合が、１ｍｍ未満の粒状物を除いた無機繊維全個数中に５％未満であることが好ましい。
【００３６】
前記無機繊維の粒状物における密度は、特に限定しないが２００〜４００ｋｇ／ｍ３であることが好ましい。前記密度が２００ｋｇ／ｍ３未満であると、マルチング中の空気層が増えるため断熱性が向上し、霜柱の発生を抑制させることが容易となるものの、繊維同士の接合が弱くなり、マルチング強度が低下し結果として防草性が低下し好ましくなく、逆に、前記密度が４００ｋｇ／ｍ３を越えると、マルチングの強度は向上するものの断熱性が低下し、結果的に霜柱を発生させやすくする。
【００３７】
本発明のマルチング材として使用する水硬性セメント類としては、特に制限されないが、早強ポルトランドセメント、低発熱性ポルトランドセメント、鉄鉱セメント、フェラリセメント、キュールセメント、白色ポルトランドセメント、チタンセメント、マンガンセメント、クロムセメント等のポルトランドセメント類、アルミナセメント、石灰アルミナセメント、水硬性石灰、ローマンセメント、明礬石‐石灰、石灰スラグセメント、石灰火山灰セメント、高炉スラグ混合セメント、鉄ポルトランドセメント、シリカセメント、ポゾランセメント、フライアッシュセメント、メーソンリーセメント、高硫酸塩スラグセメント等が挙げられ、上記水硬性セメントの種類について、一種を単独、もしくは複数を併用しても構わない。このうち、硬化後の強度及び経済性の点から、ポルトランドセメント類を用いることが好ましい。
【００３８】
水硬性セメント類の含有量は、上記粒状物１００質量部に対して、１０〜１００質量部を含有することを必須とし、更に２５〜４５質量部を含有することがより好ましい。
【００３９】
水硬性セメント類の使用量が１０質量部未満になると、バインダー成分が不足し、マルチングとしての強度が不充分となり防草効果が低下するので好ましくない。一方、水硬性セメント類の使用量が１００質量部を超えると、充分な防草効果を有するものの、固化後のバインダー中に含有する強アルカリ成分が多くなり、この成分が雨水等で流出した際に、植栽物に好ましくない影響を与える場合があるので好ましくない。
【００４０】
次に、本発明のマルチング材としては、無機質骨材を使用することができる。本発明は、無機質骨材としては、特に限定はないが、粒径が１ｍｍ以下の無機質細骨材を用いることが好ましい。これにより、前記粒状物同士の固着の度合いが高くなり、マルチングの強度が高くなる。これは、建築や土木分野で使用されるコンクリートやモルタルに含有される無機質骨材と同様の機能を発現することによるものであり、骨材が増量材としての機能を果し、水硬性セメント類の使用量が少なくても、バインダー成分としては実質的に増量し、無機繊維とバインダーとの接点を多くすることが可能となり、これによってバインダーによる無機繊維同士の固着力を高めることができるものと考えられる。
【００４１】
前記無機骨材としては、特には限定しないが、粘度、珪砂等が挙げられ、また前記無機繊維集合体に含まれる１ｍｍ未満の粒状物を挙げることができ、これらを適宜選択することができる。
【００４２】
また、本発明のマルチング材は、前記マルチングが成長抑制剤を含むことが好ましい。本発明における成長抑制剤とは、種子の発芽を抑制する作用を有し、植栽物の育成には、影響を与えない性質を有する化合物を含有するものである。これにより、施工後の雑草の種子等の発芽を選択的に抑制することができる。
【００４３】
このような化合物としては、例えば、ハルスルフロンメチル、ビフェノックス、ペンディメタリン、リニュロン、プロピザミド、プロジアミン、ナプロパミド、テニルクロール、ＣＡＴ、イソキサベン、インダノファン、カフェンストロール、ベスロジン、イソウロン、トリアジワラム、ピリブチカルブ、ＤＣＭＵ、ＤＣＢＮ、シアナジン、トリクロピルブトキシエチル、アミプロホスマチル、トリフルラリン、メトリブジン、テブチウロン、メチルダイムロン、ＴＣＴＰ、エトキススルフロン、シデュロン、ジチウオピル等が挙げられる。
【００４４】
本発明においては、上記の化合物を単独で使用してもよく、また、２種類以上の化合物を混合して用いてもよい。
【００４５】
また、上記の化合物のうち、ペンディメタリン（Ｎ−（１−エチルプロピル）−３，４−ジメチル−２，６−ジニトロアニリン）、リニュロン（３−（３，４−ジクロロフェニル）−１−メトキシ−１−メチル尿素）、トリフルラリン（α，α，α−トリフルオロ−２，６−ジニトロ−Ｎ，Ｎ−ジプロピル−ｐ−トルイジン）、ナプロパミド（２−（α−ナフトキシ）−Ｎ，Ｎ−ジエチルプロピオンアミド）を含有することが特に好ましい。
【００４６】
ペンディメタリン、リニュロン、トリフルラリン、ナプロパミドは、水に対する溶解度が、それぞれ０．３ｍｇ／Ｌ（２０℃）、８１ｍｇ／Ｌ（２４℃）、０．２ｍｇ／Ｌ（２０℃）、７０ｍｇ／Ｌ（２０℃）であって水に難溶性であるため、マルチング材に付与しても雨水等により地中に移動する事が無い。したがって、土壌微生物による分解を受け難いので、長期にわたって発芽抑制効果を持続することができる。
【００４７】
また、ペンディメタリン、リニュロン、トリフルラリン、ナプロパミドは揮発性であり、徐々に揮発することにより発芽抑制効果を発揮するので、成長抑制剤の量によって効果の持続期間を調整することができる。
【００４８】
更に、ペンディメタリン、リニュロン、トリフルラリン、ナプロパミドは、急性経口毒性がラットＬＤ５０値（ｍｇ／ｋｇ）で、それぞれ、１００００ｍｇ以上、１０００ｍｇ以上、２５００ｍｇ以上、５０００ｍｇ以上であり安全性も高い。
【００４９】
上記の発芽抑制機能を有する化合物は、マルチング材の固形分１００質量部に対して、０．０００３〜０．１５質量部であることが好ましい。前記値が０．０００３質量部未満であると雑草の種子の成長抑制効果が充分に得られず、０．１５質量部を超えると、植栽物の成長を妨げてしまうため好ましくない。
【００５０】
上記の化合物を含有する成長抑制剤は、溶液や鉱物質の細粒等を媒体とし、溶液分散体や粒状物、粉状物の形態とすることが好ましい。これによって、マルチング材への付与を容易に行うことができる。前記形態とした場合、前記形態全量に含まれる上記化合物の量は、１〜１０質量％であることが好ましい。
【００５１】
なお、セメントや樹脂等のバインダーを有するマルチング材の場合、それらを構成する材料に成長抑制剤を混合させることができる。この場合には、前記マルチング材中に成長抑制剤が保持され易いことから、マルチング材の固形分１００質量部に対する上記化合物の量は０．０００３〜０．１質量部とすることが好ましい。
【００５２】
一方、マルチング材を敷設した後に、成長抑制剤を付与する場合には、マルチング材の固形分１００質量部に対する上記化合物の量は０．００１〜０．１５質量部とすることで、飛来した雑草の種子の発芽を充分に抑制することができる。
【００５３】
次に、本発明のマルチングの敷設方法について説明する。
まず、上記のようにあらかじめ混合したマルチング材１００質量部に対して、水１００〜６００質量部を付与し固化させる。ここで、水の使用量が、マルチング材１００質量部に対して、１００質量部未満であると、水硬性セメント類の硬化が不充分となり、得られるマルチングの防草性が低下するので好ましくない。一方、水の使用量が６００質量部を超えると、固化したセメント類が脆くなり、マルチングとしての強度が不充分でやはり防草性が低下するので好ましくない。
【００５４】
敷設の方法は特に限定しないが、吹き付ける場合は、繊維が解繊し、繊維が飛散する場合があり、また得られるマルチングの強度が低下すると共にマルチングに不陸が生じるので好ましくなく、前記混合物を落下堆積させる方法を用いることが好ましい。
【００５５】
敷設する順序としては特に限定されず、例えば、あらかじめ、マルチング材と所定量の水を混合して圧送ブロワー等による吹き付け、好ましくは人手等により、敷設する場所の全域に所望する面密度になるように前記混合物を落下堆積又は散布した後、ローラー等で地表面の形状にフィットするように押圧し均す方法が例示できる。
【００５６】
しかし、あらかじめ、マルチング材と所定量の水を混合することは散布装置が大掛かりになる。そこで、マルチング材を敷設する場所の全域に所望する面密度になるように秤量、落下堆積又は散布し、その後に所定量の水を散水した後にローラー等で地表面の形状にフィットするように押圧し均す方法が好ましく採用できる。この方法では、マルチング材を散布後に散水するので、マルチング材の散布装置がコンパクトとなるのでより好ましい。
【００５７】
本発明のマルチング敷設方法では、マルチングの面密度が０．５〜１０ｋｇ／ｍ２、好ましくは５〜７ｋｇ／ｍ２となるように敷設する。前記面密度が０．５ｋｇ／ｍ２未満であると、日光が地表面まで透過しやすくなり、植物の向日性によりマルチングを通して雑草の芽が出てくる等の充分な防草効果が得られなくなるので好ましくなく、１０ｋｇ／ｍ２を超えると、コストの増加につながるとともにマルチングの透水性が低下し植裁物への給水が不充分となり好ましくない。
【００５８】
本発明のマルチングの敷設方法は、マルチング材を敷設個所に敷設した後、押圧することが必要である。この押圧によって、マルチングを地表面にフィットさせ、不陸を発生させないという効果が得られる。押圧の方法は特に限定されないが、マルチング材を敷設した後、ローラーを用いることが好ましい。ローラーの形状、材質、寸法等に制限はないが、作業者への負担、作業の簡便性や効率を考慮すると、プラスチックスあるいはアルミニウム製の平滑な表面を有するローラーを使用することが好ましい。また、作業性を向上させるために、ローラーには１〜１．５ｍ程度の把手が付与されていることが好ましい。
【００５９】
前記押圧は、得られるマルチングの密度が２００〜４００ｋｇ／ｍ３で好ましくは、２５０〜３５０ｋｇ／ｍ３で、厚さが１〜５０ｍｍで好ましくは１５〜２５ｍｍとなるように押圧することが好ましい。
【００６０】
前記密度が２００ｋｇ／ｍ３未満であると、マルチング中の空気層が増えるため断熱性が向上し、霜柱の発生を抑制させることが容易となるものの、繊維同士の接合が弱くなり、マルチング強度が低下し結果として防草性が低下し好ましくない。逆に、前記密度が４００ｋｇ／ｍ３を越えると、マルチングの強度は向上するものの断熱性が低下し、結果的に霜柱を発生させやすくする。
【００６１】
また、前記厚みが１ｍｍ未満であるとマルチングの断熱性及び機械的強度が劣り好ましくなく、５０ｍｍを越えると断熱性及び機械的強度に優れるもののコスト高となり好ましくない。
【００６２】
このようにして敷設されたマルチングは、日光を充分に遮断するとともに、透水性を有するので、雑草の成育を抑制することができる。しかも、機械的強度が高いため雑草が貫通することなくまた、霜柱の発生によるひび割れ等を生じにくくする。
【００６３】
また、マルチングは優れた保温断熱性を有するので、植栽物の根本周囲に被覆すると、植栽物の根を気温の大きな変動から守ることができ、植栽物の成育の阻害要因を少なくすることができ、また、霜柱の発生を抑制することができるため、結果として霜柱発生によるマルチングのびび割れ等の発生を抑制するものである。
【００６４】
したがって、植栽物を植えた後、定期的な除草作業の必要がなく、特に、道路法面や中央分離帯に植えた植栽物や潅木に適用すれば、除草作業が省略できるので、交通量増加に伴う危険性、排気ガスによる、作業者の健康面への悪影響などの問題を解決することができる。
【００６５】
また、植栽物の根本周囲の地表面にフィットさせて被覆することができ、不陸や隙間が生じにくく、ひび割れや欠落がないので、経時的な防草性の低下や、土砂の流出を防止できる。また、小潅木や小枝等が成育している場合などにも、切れ込みを入れるなどの煩雑な作業がなく、更に、風で吹き飛ばされるようにネットや留めピン等を使って固定する必要もないので作業性が向上する。
【００６６】
更に、マルチングが有機材料を含有していないので防火性にも優れている。また、主成分として無機繊維を使用するので、朽ちた場合には土に返り環境への負荷が少ない。
【００６７】
【実施例】
以下実施例を用いて本発明を更に詳細に説明するが、本発明はこれらの実施例に限定されるものではない。
【００６８】
無機繊維として、後記表１に示す各種の平均粒径のロックウール粒状綿（平均繊維径５μｍ）を用い、これらのロックウール粒状綿１００質量部に対し、セメントとしてポルトランドセメントを表１に示す量で添加し、更に成長抑制剤としてペンディメタリン１．５％、リニュロン１．０％を含有する鉱物質細粒物０．６質量部を添加してマルチング材を調製した。それぞれのマルチング材を用いて、実施例及び比較例のマルチングを形成してその性能を評価した。
【００６９】
すなわち、まず、それぞれのマルチング材を用いて、表１に示す密度、厚みとなるように２００×２００ｍｍの試験片を作成し、曲げ強度、断熱性能を測定した。その結果を表１に示す。
【００７０】
また、実施例及び比較例の各マルチング材を、メヒシバ、ヨモギ等の根を多量に含む土壌であって、植栽物としてヘデラへリックスが植えられた周りの１ｍ２の水平な地表面に均し置きし、水を１５Ｌ散布した。その後ローラーにて転圧しマルチングを施工し、表１に示す密度、厚みに仕上げた。
【００７１】
上記マルチングを１２月に施工し、冬場（１月）のマルチング下の土壌表面の霜柱発生状況を調べ、この状態で施工から８ヶ月後の雑草抑制状況を調べた。その結果を表１に示す。
【００７２】
【表１】
2004129536.tif 000003
【００７３】
更に、実施例１のマルチングと、比較例３のマルチングとについて、ロックウールの粒状組織を示す写真を撮影した。図１は実施例１のマルチングの試験片全体を示す写真、図２は同試験片の拡大写真、図３は比較例３のマルチングの試験片全体を示す写真、図４は同試験片の拡大写真である。
【００７４】
【発明の効果】
以上説明したように、本発明によれば、無機繊維集合体よりなる粒状物の平均粒径を１０ｍｍ以上にすることにより、断熱性が向上すると共に、曲げ強度等の機械的強度も向上するので、冬場にマルチングと接する土壌表面の温度低下を抑制して霜柱の発生を抑え、霜柱が発生したとしても充分な強度を有することにより、ひび割れや劣化を生じさせにくくすることができる。また、それによって防草性を向上させることができる。
【図面の簡単な説明】
【図１】実施例１のマルチングの試験片全体を示す写真である。
【図２】同試験片の拡大写真である。
【図３】比較例３のマルチングの試験片全体を示す写真である。
【図４】同試験片の拡大写真である。
【図１】
2004129536.tif 000004
【図２】
2004129536.tif 000005
【図３】
2004129536.tif 000006
【図４】
2004129536.tif 000007